ПОВЕРХНОСТНАЯ ОБРАБОТКА ДЛЯ СТРУКТУРНОГО СВЯЗЫВАНИЯ С АЛЮМИНИЕМ

1. Способ структурного связывания адгезивного слоя с алюминиевым компонентом без использования адгезивной связующей грунтовки, включающий:
удаление (202) загрязнений с поверхности алюминиевого компонента (102), где в результате удаление загрязнений получают очищенную поверхность;
нанесение конверсионного покрытия (204) на очищенную поверхность алюминиевого компонента (102), где в результате нанесения конверсионного получают покрытие конверсионного слоя (104) на очищенной поверхности алюминиевого компонента (102);
нанесение золь-гель материала (208) поверх конверсионного слоя (104), где в результате нанесения золь-гель материала получают золь-гель слой (106) на конверсионном слое (104); и
нанесение адгезивного слоя (212) на золь-гель слой (106), причем после отверждения адгезивный слой (108) образует структурную связь с алюминиевым компонентом (102).
2. Способ по п. 1, в котором нанесение золь-гель материала (208) включает нанесение золь-гель материала, содержащего н-пропилат циркония и 3-глицидоксипропилтриметоксисилан.
3. Способ по п. 1, в котором нанесение золь-гель материала (208) включает нанесение золь-гель материала, содержащего от 0.5% по массе до 2% по массе н-пропилата циркония и от 1% по массе до 3% по массе 3-глицидоксипропилтриметоксисилана.
4. Способ по п. 1, в котором нанесение золь-гель материала (208) включает нанесение золь-гель материала, содержащего воду и ледяную уксусную кислоту.
5. Способ по п. 1, в котором нанесение золь-гель материала (208) включает нанесение золь-гель материала, содержащего функциональную группу, соответствующую типу адгезива адгезивного слоя (108), сформированного поверх золь-гель слоя (106).
6. Способ по п. 1, в котором нанесение золь-гель материала (208) выполняют при температуре примерно от 10°С до 35°С.
7. Способ по п. 1, в котором нанесение золь-гель материала (208) включает напыление.
8. Способ по любому из пп. 1-7, дополнительно включающий приведение в контакт адгезивного слоя (214) с алюминиевой накладкой (110) и отверждение адгезивного слоя (214), при этом структурная связь формируется между алюминиевой накладкой (110) и алюминиевым компонентом (102) посредством отвержденного адгезивного слоя (108).
9. Способ по п. 1, в котором нанесение конверсионного покрытия (204) включает нанесение конверсионного покрытия, содержащего от 30% по массе до 60% по массе хромовой кислоты.
10. Устройство, содержащее:
алюминиевый компонент (102);
конверсионный слой (104), расположенный поверх алюминиевого компонента (102);
золь-гель слой (106), расположенный поверх конверсионного слоя (104); отвержденный адгезивный слой (108), расположенный поверх золь-гель слоя (106); и
алюминиевую накладку (110) расположенную поверх отвержденного адгезивного слоя (108), причем конверсионный слой (104), золь-гель слой (106) и отвержденный адгезивный слой (108) формируют пакет, расположенный между алюминиевым компонентом (102) и алюминиевой накладкой (110) и обеспечивающий структурную связь между алюминиевым компонентом (102) и алюминиевой накладкой (110).
11. Устройство по п. 10, в котором золь-гель слой (106) содержит кремний и цирконий.
12. Устройство по п. 10, в котором отвержденный адгезивный слой (108) содержит одно из следующего: эпоксид, полиимид или полиуретан.
13. Устройство по п. 10, в котором конверсионный слой (104) содержит одно из следующего: хроматное конверсионное покрытие или фосфатное конверсионное покрытие.
14. Устройство по п. 10, в котором конверсионный слой (104) содержит шестивалентный хром.
15. Устройство по п. 10, в котором конверсионный слой(104) выполнен, по существу, не содержит шестивалентный хром.